 그러나, 본 기술에는 요철 롤러에 의해 확폭하는 것만을 개시하고 있고, 엄밀하게 시트폭을 일정하게 제어하기 위해서 필요한 확폭 후에 협폭한다는 요건에 대해서는 전혀 개시하지 않아서, 충분한 내용이라고는 할 수 없다.
다음 텍스트에서 제공된 문맥을 정확히 이해하고, 마지막 문장을 자연스럽고 문맥에 맞게 완성하세요. 문장은 이전 내용과 논리적으로 연결되어야 합니다.
#텍스트: 시트상으로 배열된 강화 섬유에 용융 매트릭스 수지를 함침시키고, 이 수지를 반경화의 상태로 유지한 시트상 프리프레그는 각종 분야에서 부재의 보강이나 표면 형성 등에 폭넓게 이용되고 있다.  또한, 우수한 보강 효과 등을 얻기 위해서는, 강화 섬유로서 연속 섬유를 사용하는 경우가 많고, 특히, 연속 강화 섬유를 벨트상(테이프상)으로 예를 들면 한 방향으로 정렬시키고, 그것에 수지를 함침시킨 것이 바람직하게 이용된다(예를 들면, 특허문헌 1).이러한 시트상 프리프레그를 수지 용융 함침법으로 제작하는 데에 있어서는, 매트릭스 수지로서 열가소성 수지와 같이 용융 점도가 높은 것을 채용하면, 연속 강화 섬유가 배열되어 형성된 벨트상 강화 섬유다발의 단면 방향 전체에 걸쳐 구석 구석까지 용융 수지를 양호하게 함침시키는 것이 곤란한 경우가 있다.  특히, 벨트상 강화 섬유다발의 두께가 어느 레벨 이상으로 커지면, 소정의 함침이 곤란하게 되어, 양호한 품위의 함침체(프리프레그 시트)가 얻어지지 않는다.연속 강화 섬유가 아니라, 예를 들면 강화 섬유의 단섬유를 랜덤하게 수지 중에 분산시킨 것에서는, 혼련 등에 의해, 강화 섬유와 수지가 균일하게 분포한 시트 기재의 형성은 가능하지만, 그러면, 연속 강화 섬유를 이용하는 경우와 같은, 성형물의 높은 강도나, 보강 효과는 기대할 수 없다.장섬유의 강화 섬유로 이루어진 로빙(단면이 원형이나 타원형의 것)에 용융 수지를 함침시키는 때에, 로빙을 개섬하여, 장섬유 사이에의 용융 수지의 함침성을 향상시키도록 한 기술(예를 들면, 특허문헌 2)이나, 로빙을 구성하는 장섬유 사이의 공기를 흡인함으로써, 장섬유 사이에의 용융 수지의 함침성을 향상시키도록 한 기술(예를 들면, 특허문헌 3)은 알려져 있다.  이러한 특허문헌 3에서는, 로빙을 각각 1개1개 다이 내에 분할하여 유도하고 있다.  그러나, 이 기술은 연속 강화 섬유의 벨트상 강화 섬유다발의 경우, 그 두께가 어느 레벨 이상으로 되면, 수지 함침성은 주로 용융 수지의 점도에 좌우되기 때문에, 높은 함침성 향상 효과는 기대할 수 없다.  또한, 생산성을 좌우하는 수지 함침 시간에 대해서 보더라도, 단면이 원형이나 타원형인 로빙에 대해서는, 전방위로부터의 수지의 함침을 위한 시간이 율칙(律則)이 되기 때문에, 특정한 방향으로의 함침성을 향상시킬 필요는 없고, 상기한 것과 같은 로빙 내로부터의 공기 흡인이 함침성 향상에 기여하게 된다고 생각된다.  그러나, 폭에 비하여 두께쪽이 훨씬 작은 벨트상 강화 섬유다발의 경우에는, 두께 방향에서의 수지의 함침을 위한 시간이, 수지 함침 완료까지의 시간의 율칙이 되기 때문에, 수지 함침 시간 단축, 그것에 의한 생산성을 도모하기 위해서는, 단순한 개섬을 행할 뿐만 아니라, 두께 방향의 수지 함침성을 향상시키기 위한 특별한 고안이 요구되게 된다.이 외에도, 복수의 병렬로 배치된 로빙을 함침시키는 경우, 개섬을 저해하지 않도록 인접하는 로빙을 1개 걸러서 별도의 조로 나눠 입자상의 수지를 부여한다는 기술이 알려져 있다(예를 들면, 특허문헌 4).  그러나, 본 기술은 입자상의 수지를 로빙 중에 부착할 때에 로빙을 몇개의 조로 나누어 취급하고 있고, 실제로 수지 함침하는 때는 몇개의 조로 나누어지지 않고, 일체의 시트로서 취급되고 있어, 두께 방향에서의 수지의 함침을 위한 시간의 단축에는 충분하지 않다.또한, 얻어진 시트상 프리프레그의 단면 형상을 소정의 형상으로 제어하여, 평활한 평면을 얻기 위해서, 상하 한쌍의 요철 롤러(캘린더 롤)을 이용하는 기술이 알려져 있다(예를 들면, 특허문헌 5).